(57)【要約】  本発明は熱可塑性フルオロポリマー組成物に関し、当該フルオロポリマー組成物は、−  エチレンと、クロロトリフルオロエチレン（ＣＴＦＥ）及びテトラフルオロエチレン（ＴＦＥ）のうちの少なくとも１種とから誘導された繰り返し単位を有し、最大で３５Ｊ／ｇの融解熱を有する、少なくとも１種の半結晶性ポリマー［ポリマー（Ａ）］と、−  ポリマー（Ａ）の重量に基いて０．０５〜５重量％の、少なくとも１種の無機紫外線遮断剤化合物の粒子であって、前記粒子が１〜１５０ｎｍの平均粒子径を有する、無機紫外線遮断剤化合物の粒子とを含み、かつ前記組成物は、顕著な透明性およびヘイズ特性を有する紫外線不透過フィルムの製造に好適である。【特許請求の範囲】
【請求項１】
−  少なくとも１種の半結晶性ポリマーであって、エチレンと、クロロトリフルオロエチレン（ＣＴＦＥ）及びテトラフルオロエチレン（ＴＦＥ）のうちの少なくとも１種とから誘導された繰り返し単位を有し、最大で３５Ｊ／ｇの融解熱を有する、半結晶性ポリマー［ポリマー（Ａ）］と、
−  ポリマー（Ａ）の重量に基いて０．０５〜５重量％の少なくとも１種の無機紫外線遮断剤化合物の粒子であって、１〜１５０ｎｍの平均粒径を有する無機紫外線遮断剤化合物の粒子と
を含有する、熱可塑性フルオロポリマー組成物。
【請求項２】
前記ポリマー（Ａ）が、最大で３０Ｊ／ｇ、好ましくは最大で２５Ｊ／ｇの融解熱を有する、請求項１に記載の熱可塑性フルオロポリマー組成物。
【請求項３】
前記ポリマー（Ａ）が、エチレンから誘導された繰り返し単位の量を、５０モル％未満で、好ましくは４８モル％未満で、更に好ましくは４５モル％未満で有する、請求項１又は２に記載の熱可塑性フルオロポリマー組成物。
【請求項４】
前記ポリマー（Ａ）が
（ａ）３０〜４８モル％、好ましくは３５〜４５モル％のエチレンと、
（ｂ）５２〜７０モル％、好ましくは５５〜６５モル％の、クロロトリフルオロエチレン（ＣＴＦＥ）、テトラフルオロエチレン（ＴＦＥ）又はそれらの混合物と、
（ｃ）モノマー（ａ）及び（ｂ）の合計量に基いて、０〜５モル％、好ましくは０〜２．５モル％の、１種以上のフッ素化及び／又は水素化コモノマーと
を含む、請求項３に記載の熱可塑性フルオロポリマー組成物。
【請求項５】
前記ポリマー（Ａ）がＥＣＴＦＥポリマーである、請求項１〜４のいずれか一項に記載の熱可塑性フルオロポリマー組成物。
【請求項６】
前記ＥＣＴＦＥポリマーが、２１０℃を超えない、好ましくは２００℃を超えない、更に好ましくは１９０℃を超えない溶融温度を有する、請求項５に記載の熱可塑性フルオロポリマー組成物。
【請求項７】
前記ＥＣＴＦＥポリマーが、
（ａ）３５〜４７モル％のエチレン（Ｅ）と、
（ｂ）５３〜６５モル％のクロロトリフルオロエチレン（ＣＴＦＥ）と
から誘導された繰り返し単位から本質的になる、請求項６に記載の熱可塑性フルオロポリマー組成物。
【請求項８】
前記少なくとも１種の無機紫外線遮断剤化合物の粒子が、最大で１４０ｎｍ、好ましくは最大で１２０ｎｍ、更に好ましくは最大で１００ｎｍ、なお一層好ましくは最大で８０ｎｍの平均粒子径を有する、請求項１〜７のいずれか一項に記載の熱可塑性フルオロポリマー組成物。
【請求項９】
前記無機紫外線遮断材化合物が、Ｃｅ、Ｃｕ、Ｚｎ、Ｚｒ、Ｂｉ、Ｓｉ、Ａｌ、Ｆｅ、Ｔｉ、Ｓｎ、Ｓｒ、及びＳｂのうちの１種以上の酸化物を含む、請求項１〜８のいずれか一項に記載の熱可塑性フルオロポリマー組成物。
【請求項１０】
前記無機紫外線遮断剤化合物がＴｉＯ２及び／又はＺｎＯを含む、請求項９に記載の熱可塑性フルオロポリマー組成物。
【請求項１１】
前記少なくとも１種の無機紫外線遮断剤化合物の粒子が、
−  ＴｉＯ２から本質的になるコアと、
−  Ｓｉ、Ａｌ又はこれらの混合物のうちの少なくとも１種の酸化物から本質的になる、シェルとを有し、かつ任意選択で分散剤、安定剤、帯電防止剤などの好適なコーティング添加剤の更なるコーティングを有する、請求項１０に記載の熱可塑性フルオロポリマー組成物。
【請求項１２】
請求項１〜１１のいずれか一項に記載の熱可塑性フルオロポリマー組成物を製造する方法であって、
−  請求項１に記載のポリマー（Ａ）と、
−  前記少なくとも１種の無機紫外線遮断剤化合物の粒子と
を混合することを含む方法
【請求項１３】
請求項１〜１１に記載のいずれか一項に記載の熱可塑性フルオロポリマー組成物の、フィルム製造への使用。
【請求項１４】
請求項１〜１１に記載のいずれか一項に記載の熱可塑性フルオロポリマー組成物から得られるフィルム。
【請求項１５】
請求項１４に記載のフィルムを含む多層構造体。
【請求項１６】
請求項１４に記載のフィルム又は請求項１５に記載の多層構造体の、太陽電池モジュール向け保護フィルムとしての、輸送向け、産業及び食物包装向け、医薬品の貯蔵及び包装向けフィルムとしての、建築用膜又はキャップ材としての使用。
【発明の詳細な説明】
【技術分野】
【０００１】
本出願は、２０１０年１０月１５日に出願された欧州特許出願公開ＥＰ１０１８７７２６．４号明細書の優先権を主張し、この出願の内容全体は全ての目的のために参照により本明細書に組み込まれる。
【０００２】
本発明は、エチレンとクロロトリフルオロエチレン、テトラフルオロエチレン又はそれらの混合物とのコポリマーと、特定のナノサイズ化フィラーと、を含むフルオロポリマー組成物に関連し、前記組成物はフィラーが均一に分散し、したがって可視光に透明である。
【背景技術】
【０００３】
エチレンとクロロトリフルオロエチレン、テトラフルオロエチレン又はそれらの混合物とのコポリマーは、当技術分野では、特にフィルム及び保護層の製造者には、周知である。
【０００４】
この分野では、耐候性、耐汚染性、及び透明性が保護フィルム用には価値のある特性として見なされることが多く、これらの保護フィルムが農業用フィルムとして、太陽電池用の保護シートとして、包装材料などとして使用することが意図される場合には特にそうである。
【０００５】
これら全ての使用分野においては、ポリマーマトリックス中に、可視光の透過に影響を与えることなく紫外線光の透過を実質的に防止する好適な化合物を導入することが特に有利であることが分かっている。
【０００６】
言うまでもなく、フィルムの透明性及びヘイズは一般的に、フッ素系マトリックス中のこれらの紫外線遮断剤の分散性が劣っていることにより影響を受ける。
【０００７】
特開２０１０−１４３９４８号公報（２０１０年７月１日、東レフィルム加工）により、特に太陽電池保護用に使用される透明フィルムが開示されている。この透明フィルムは、フッ素樹脂と、ＺｎＯコア及び酸化珪素の表面層を有し１０〜５０ｎｍの平均粒径を有するコア−シェルフィラーとに基づいている組成物から製造される。その実施例１は、フッ素樹脂として市販されているＥＴＦＥ樹脂、すなわちＡＦＬＯＮ  ＣＯＰ８８  ＡＸＰと、酸化珪素でコーティングされ２０ｎｍになどしい平均粒子径を有する０．２質量部のＺｎＯ粒子とを含む組成物を開示する。ＥＴＦＥ樹脂の融解熱に関する明示的な開示はされていない。
【０００８】
米国特許出願公開第２００６／０５２４８６号明細書（２００６年３月９日、フジタ  ケンイチ）により、好ましくは３０ｎｍ以下の平均粒径を有し、任意選択で表面処理されていてもよい無機タイプの紫外線吸収剤と、ＥＴＦＥであってもよい透明な熱可塑性樹脂とを含む樹脂組成物が開示されている。使用されるＥＴＦＥ樹脂の融解熱に関する言及はない。
【発明の概要】
【０００９】
従って、本発明の目的は、
−  少なくとも１種の半結晶性ポリマーであって、エチレンと、クロロトリフルオロエチレン（ＣＴＦＥ）及びテトラフルオロエチレン（ＴＦＥ）のうちの少なくとも１種とから誘導される繰り返し単位を含み、前記ポリマーが最大限でも３５Ｊ／ｇの融解熱を有する半結晶性ポリマー［ポリマー（Ａ）］と、
−  ポリマー(Ａ）の重量に基づいて０．０５〜５重量％の少なくとも１種の有機紫外線遮断剤化合物の粒子であって、前記粒子が１〜１５０ｎｍの平均粒径を有する、有機紫外線遮断剤化合物の粒子と、を含む、熱可塑性フルオロポリマー組成物である。
【００１０】
驚いたことに、本出願人は、前記ナノサイズの紫外線遮断剤粒子をフルオロポリマーマトリックス中に上記の量で組入れることが、前記フルオロポリマーが低い度合いの結晶度（即ち、融解熱が上記のとおり低い）を有する場合に、著しく強化され、顕著な透明性及びヘイズ特性を有する紫外線不透過性のフィルムが得られる、ということを見出した。
【００１１】
ポリマー（Ａ）の融解熱は、ＡＳＴＭ  Ｄ３４１８に準じて１０℃／分の加熱速度で、示差走査熱量測定（ＤＳＣ）によって測定される。
【００１２】
ポリマー（Ａ）は、最大で３５Ｊ／ｇ、好ましくは最大で３０Ｊ／ｇ、より好ましくは最大で２５Ｊ／ｇの融解熱を有する。
【００１３】
それにもかかわらず、ポリマー（Ａ）が、半結晶性ポリマー、すなわちＡＳＴＭ  Ｄ３４１８に準じて測定した際に検出可能な融点を有するポリマーであることは必須である。融解熱の下限は重要ではなく、言うまでもなく、ポリマー（Ａ）は一般的に少なくとも１Ｊ／ｇ、好ましくは２Ｊ／ｇ、より好ましくは５Ｊ／ｇの融解熱を有すると理解される。
【００１４】
５０／５０（モル／モル）のＥＣＴＦＥ又はＥＴＦＥコポリマーが、最大の結晶度（すなわち、融点及び融解熱の両方について）を示すことが当技術分野で周知である。
【００１５】
従って、最大で３５Ｊ／ｇの融解熱に対する要件は、エチレンの量をこの５０／５０モル比に関して増加させるか又は減少させるかのどちらかで達成できる。
【００１６】
しかしながら、本発明の目的に好適なポリマー（Ａ）は、実際は、フルオロモノマー成分による向上した特性を得ることができるため、５０モル％未満のエチレン、好ましくは４８モル％未満のエチレン、より好ましくは４５モル％未満のエチレンから誘導された繰り返し単位の量を有するものであることが理解される。
【００１７】
本発明のポリマー（Ａ）の組成物は、一般的に、
（ａ）３０〜４８モル％、好ましくは３５〜４５モル％のエチレン（Ｅ）と、
（ｂ）５２〜７０モル％、好ましくは５５〜６５モル％のクロロトリフルオロエチレン（ＣＴＦＥ）、テトラフルオロエチレン（ＴＦＥ）又はそれらの混合物と、
（ｃ）モノマー（ａ）とモノマー（ｂ）との合計量に基づいて、０〜５モル％、好ましくは０〜２．５モル％の１種以上のフッ素化及び／又は水素添加のコモノマーと、を含む。
【００１８】
そのコモノマーは、（メタ）アクリル系モノマーの群から選択される水素添加コモノマーが好ましい。より好ましくは、水素添加コモノマーは、ヒドロオキシアルキルアクリレートコモノマーと（例えば、ヒドロキシエチルアクリレート、ヒドロキシプロピルアクリレート及び（ヒドロキシ）エチルヘキシルアクリレート）、アルキルアクリレートコモノマー（例えば、ｎ−ブチルアクリレート）の群から選択される。
【００１９】
ポリマー（Ａ）の中で、ＥＣＴＦＥコポリマー、すなわちエチレンとＣＴＦＥ及び任意選択で第３モノマー（上に詳述のとおり）とのコポリマーが好まれる。
【００２０】
本発明の組成物に好適なＥＣＴＦＥポリマーは一般的に、２１０℃を超えない、好ましくは２００℃を超えない、さらには１９８℃も超えない、好ましくは１９５℃を超えない、より好ましくは１９３℃を超えない、更により好ましくは１９０℃を超えない融点を有する。ＥＣＴＦＥポリマーは有利には、少なくとも１２０℃、好ましくは少なくとも１３０℃、なお好ましくは少なくとも１４０℃、更に好ましくは少なくとも１４５℃、更により好ましくは少なくとも１５０℃の融点を有する。
【００２１】
融点はＡＳＴＭ  Ｄ３４１８に準じて１０℃／分の加熱速度で、示差走査熱量測定（ＤＳＣ）によって測定される。
【００２２】
特に良好な結果を与えると分かっているＥＣＴＦＥポリマーは、
（ａ）３５〜４７モル％のエチレン（Ｅ）と、
（ｂ）５３〜６５モル％のクロロトリフルオロエチレン（ＣＴＦＥ）と、
から誘導される繰り返し単位から本質的になるものである。
【００２３】
末端鎖、欠陥又は上記のものとは異なった繰り返し単位を導く少量のモノマー不純物が、材料の特性に悪影響がなければ、好適なＥＣＴＦＥ中になおも含まれ得る。
【００２４】
ＡＳＴＭ３２７５−８１の手順に従い２３０℃及び２．１６Ｋｇで測定したＥＣＴＦＥポリマーの溶融流速（ｍｅｌｔ  ｆｌｏｗ  ｒａｔｅ）は一般的に、０．０１〜７５ｇ／１０分の範囲にあり、好ましくは０．１〜５０ｇ／１０分、より好ましくは０．５〜３０ｇ／１０分である。
【００２５】
無機紫外線遮断剤化合物の選択は、それが紫外領域の、すなわち３８０ｎｍ未満の波長の透過を効果的に防止し、かつポリマー（Ａ）の加工条件で安定であれば、特別な制約は無い。
【００２６】
１〜１５０ｎｍの平均粒子径を有する粒子の選定は透明性の達成にとって必須である。実際に可視光の波長（一般的に約３８０ｎｍ〜８５０ｎｍ）よりかなり小さい粒径を有する粒子が使用されると、散乱が大幅に減少し、その結果可視光が透過しそのような透明性が確実に得られる。
【００２７】
この目的のために、無機紫外線遮断剤の粒子が最大で１４０ｎｍ、好ましくは最大で１２０ｎｍ、より好ましくは最大で１００ｎｍ、更に好ましくは最大で８０ｎｍの平均粒径を有することが概して望ましい。
【００２８】
本発明の組成物に使用できる耐熱性の無機紫外線遮断剤化合物の例には、とりわけＣｅ、Ｃｕ、Ｚｎ、Ｚｒ、Ｂｉ、Ｓｉ、Ａｌ、Ｆｅ、Ｔｉ、Ｓｎ及びＳｂのうちの１種以上の酸化物を含む化合物が挙げられる。  
【００２９】
前記無機紫外線遮断化合物の粒子として、更に、一般的に表面修飾剤として添加される、その他の有機化合物又は無機化合物が挙げられる。
【００３０】
本発明の目的に特に有用であると分かった無機紫外線遮断剤化合物は、ＴｉＯ２及び／又はＺｎＯを含むものである。
【図面の簡単な説明】
【００３１】
【図１】添加物無しで３５Ｊ／ｇ超の融解熱を有するＥＣＴＦＥで作製された比較実施例１のフィルムについて、パ−キンエルマー  ラムダ６分光光度計で測定した、１９０ｎｍ〜１１００ｎｍの波長（単位ｎｍ）の関数としての紫外−可視の透過率（単位％）のグラフである。
【図２】ＴｉＯ２添加物を含む３５Ｊ／ｇ超の融解熱を有するＥＣＴＦＥで作製された比較実施例２のフィルムについての類似グラフである。
【図３】添加物無しで３５Ｊ／ｇ未満の融解熱を有するＥＣＴＦＥで作製された比較実施例３のフィルムについての類似グラフである。
【図４】ＴｉＯ２添加物を含む３５Ｊ／ｇ未満の融解熱を有するＥＣＴＦＥで作製された実施例４のフィルムについての類似グラフである。
【図５】ＺｎＯ添加物を含む３５Ｊ／ｇ未満の融解熱を有するＥＣＴＦＥで作製された実施例５のフィルムについての類似グラフである。
【発明を実施するための形態】
【００３２】
本発明の第１の実施形態によれば、無機紫外線遮断剤化合物はＴｉＯ２を含み、場合により少なくとも１種の別の無機酸化物化合物を含み、この実施形態の無機紫外線遮断剤化合物の粒子は、任意選択で少なくとも１種の有機分散剤で処理され得る。
【００３３】
この実施形態の好適な無機紫外線遮断剤化合物の粒子のうち、
−  本質的にＴｉＯ２からなるコアと、
−  少なくとも１種のＳｉ、Ａｌ、又はそれらの混合物の酸化物から本質的になるシェル
を有する粒子が言及される。
【００３４】
ＴｉＯ２の結晶形は特別に制限されないが、光触媒的な活性及びそれに由来する分解現象を押さえる目的で、ルチル型のＴｉＯ２がアナターゼ型よりも好ましいと一般的に考えられる。
【００３５】
前記好適な粒子は更に、そのコア及びシェルの材料と同じか又は異なり得る第３の材料の少なくとも１つの別の層を有してもよい。粒子は、その粒子を完全に包囲するか（例えばカプセル封止）又は部分的に被覆するかのいずれかで、分散剤、安定剤、帯電防止剤などの適切なコーティング添加剤の更なるコーティングを有してもよい。有機分散剤のコーティングは、具体的にはステアレート（エステル及び塩）が使用されるものが特に有用であると分かっている。
【００３６】
本発明の第２の実施形態によれば、無機紫外線遮断材化合物はＺｎＯを含み、場合により少なくとも１種のその他の無機酸化物化合物を含む。この第２の実施形態の無機紫外線遮断剤化合物の粒子は、任意選択で少なくとも１種の有機分散剤で処理され得る。
【００３７】
本発明のこの実施形態による組成物は、太陽電池モジュール、特に太陽電池の前面シート又は背面シート用フィルム、また構造物膜を含む保護フィルムの製造用に特に好適である。
【００３８】
本発明の別の態様では、上記の熱可塑性フルオロポリマー組成物を製造する方法に関し、前記方法は、
−  上で詳述したポリマー（Ａ）と、
−  少なくとも１種の無機紫外線遮断剤化合物の粒子と、
を混合することを含む。
【００３９】
本発明の好適な変形形態によれば、その方法は、有利にはドライブレンディングによる混合、及び／又はポリマー（Ａ）と上記の粒子との溶融混練を含む。
【００４０】
一般的に、その方法は、ポリマー（Ａ）が、パウダーの形で、場合により液体媒体中での粒子の分散体の形態で、準備され前記粒子とドライブレンドされてパウダー／ペースト混合物を得る第１の工程と、前記パウダー／ペースト混合物が溶融混練される第２の工程とを含む。
【００４１】
別法として、ポリマー（Ａ）と無機紫外線遮断剤化合物の粒子とが直接的に溶融混練で混合され得る。
【００４２】
有利には、ポリマー（Ａ）と無機紫外線遮断剤化合物の粒子とが連続装置又はバッチ式装置中で溶融混練される。このような装置は当技術分野では周知である。
【００４３】
本発明の熱可塑性フルオロポリマー組成物を溶融混練するために好適な連続装置の例は、特にスクリュー押出機である。従って、ポリマー（Ａ）及び無機紫外線遮断剤化合物の粒子および任意選択でその他の成分が、有利には押出機の中に供給され、本発明の熱可塑性フルオロポリマー組成物が押し出される。
【００４４】
この操作方法は、例えば中空体、パイプ、積層体、圧延物品などの最終製品の製造を目的とするか、又は所望の成分、任意選択で添加物及びフィラーを好適な割合で含有する市販の顆粒をペレット形にさせて、ペレットがその後の最終物品への転換し易くするかのどちらかの目的で適用できる。この後者の目的では、有利には、本発明の熱可塑性フルオロポリマー組成物が、ストランドに押出しされ、ストランドはペレットに切り刻まれる。
【００４５】
好ましくは、ポリマー（Ａ）と無機紫外線遮断剤化合物の粒子とが単軸スクリュー又は二軸スクリューの押出し機の中で溶融混練される。本発明の方法にうまく適応する好適な押出し機の例は、ライストリッツ（Ｌｅｉｓｔｒｉｔｚ）社、マリスアメリカ（Ｍａｒｉｓ  Ａｍｅｒｉｃａ）社、ワーナーアンドフレイデラー（Ｗｅｒｎｅｒ  ａｎｄ  Ｐｆｌｅｉｄｅｒｅｒ）社、及びファレル（Ｆａｒｒｅｌ．）社から市販されるものである。
【００４６】
本発明の更なる別の目的は、フィルム製造のための本発明の熱可塑性フルオロポリマー組成物の使用である。
【００４７】
フィルムを製造する技術は当技術分野で周知である。本発明の組成物は好ましくはキャスト押出し技術又は熱間インフレーション技術、任意選択で一軸配向又は二軸配向を伴った技術によってフィルム形状の下で加工されるであろう。
【００４８】
本発明の化合物のフィルム製造に特に適した技術には、押出しされたテープを得るべく細長い形状を有するダイを通して溶融組成物を押出しすること、及びフィルムを得るべく前記押出されたテープをキャスティング成形／カレンダー成形することが含まれる。
【００４９】
適度な温度に維持でき、要求される厚さが得られるようにロール速度を調節できる適切なロールを通過させることによって、テープをフィルムにカレンダー成形できる。
【００５０】
本発明の組成物から得られるフィルムは、好ましくは透明なフィルムである、すなわち、厚さが約５０μｍであるフィルムについて空気中で評価し、ＡＳＴＭ  Ｄ１００３規格に準じて測定すると、フィルムは８０％超の、好ましくは８５％超、更に好ましくは９２％超の全光線透過率を有する。
【００５１】
水中での全光線透過率及びヘイズも、ＡＳＴＭＤ１００３規格に準じて、例えば、フィルムを脱イオン水が満たされた石英キュベット中に配置することによって評価できる。
【００５２】
上で詳述のとおり水中で測定した場合、本発明の組成物から得られたフィルムの全光線透過率は、一般であれば８５％以上、より好ましくは９０％以上、更により好ましくは９４％以上である。
【００５３】
更に、加えて、本発明の組成物から得られたフィルムは、好ましくは、透過性において、それを通して観察される画像のコントラストの減少の原因である光の散乱が制限される。換言すれば、本発明の組成物から得られたフィルムは、厚さが約５０μｍであるフィルムに関する評価で、空気中でＡＳＴＭＤ１００３規格に準じて測定した場合に、１５％未満、好ましくは１０％未満、さらに好ましくは７％未満のヘイズ値を有する。
【００５４】
同様に、ヘイズを水中で測定した場合、全光線透過率に関して上で詳述のとおり、一般的には、本発明の組成物から得られたフィルムは１２％未満、より好ましくは８％未満、更により好ましくは５％未満のヘイズを有することが好ましい。
【００５５】
このようにして得られるフィルムが本発明の別の目的である。
【００５６】
本発明のフィルムは、有利には多層構造体に組み立てることができる。本発明のフィルムを含む多層構造体もまた本発明の目的である。
【００５７】
本発明の目的に特に有用であると分かっている組立体は、本発明のフィルムが、エチレンと、クロロトリフルオロエチレン（ＣＴＦＥ）及びテトラフルオロエチレン（ＴＦＥ）のうちの少なくとも１種とから誘導される繰り返し単位を有する少なくも１種の半結晶性ポリマーを含む組成物から作製されたフィルムと組み合わされたものである。この後者のポリマーの選択は、特別に限定的ではなく、融解熱が３５Ｊ／ｇ前後であるポリマーの中から特に選択できる。それにもかかわらず、機械的特性を高め、顕著な水蒸気遮断性を確保する目的に対して、上で詳述のとおりフィルムが組み立てられた組立体が好適であることが分かる。その組立体は、エチレンと、クロロトリフルオロエチレン（ＣＴＦＥ）及びテトラフルオロエチレン（ＴＦＥ）のうちの少なくとも１種とから誘導される繰り返し単位を有する、少なくとも１種の半結晶性ポリマーを含む組成物から作製された少なくとも１つの層で組み立られ、３５Ｊ／ｇより多い融解熱を有する前記ポリマー［ポリマー（Ｂ）］が好適である。
【００５８】
可能性のある多層の組立体の中で、３層の構造体であって、上で特定した紫外線遮断剤化合物の粒子を一般的に含まない、上で詳述したポリマー（Ｂ）を含む組成物から作製された第１の層と、上で詳述した本発明の組成物から作製された第２の層と、上で詳述したポリマー（Ｂ）を含む組成物から作製され、上で詳述した紫外線遮断剤の化合物粒子を一般的には含まず、第１層の組成物と同など又は異なっている第３の層と、を含む３層の構造体が特に言及される。
【００５９】
本発明のフィルムと同様に、上で詳述した多層組立体は特に、太陽電池モジュール向け保護フィルムとして、輸送向け、産業及び食物包装向け、医薬品貯蔵及び包装向けフィルムとして、建築用膜又はキャップ材として使用されるのに特に好適である。
【００６０】
従って、上で詳述した本発明の組成物から得られるフィルムの使用、及び／又は上記に規定したのと同じものを含む多層組立体の、太陽電池モジュールの保護フィルムとして、輸送向け、産業及び食物包装向け、医薬品貯蔵及び包装向けフィルムとして、建築用膜又はキャップ材としての使用は、なお本発明の範囲内である。
【００６１】
本明細書に参照によって組み入れられる、任意の特許開示、特許出願及び出版物が、所定の用語を不明瞭にし得る程度まで本出願の記述と矛盾する場合は、本発明の記述が優先されるべきである。
【００６２】
ここで本発明を、単に例示する目的で、以下の実施例を参照して更に詳細に説明する。
【００６３】
原材料
ポリマー
ＥＣＴＦＥ−ｃは、商品名ＨＡＬＡＲ(商標登録）５００で市販されている５０／５０モル％のエチレン／クロロトリフルオロエチレン（Ｅ／ＣＴＦＥ）コポリマーであり、２４２℃の融点（Ｔｍ２）、４２Ｊ／ｇの融解熱（ΔＨ２ｆ）、及び１８ｇ／１０分（２７５℃／２．１６ｋｇ）のＭＦＩを有する。
ＥＣＴＦＥ１は、４１／５９モル％のＥ／ＣＴＦＥコポリマーであり、１８０℃の融点（Ｔｍ２）、１８Ｊ／ｇの融解熱（ΔＨ２ｆ）、及び１．４ｇ／１０分（２３０℃／２．１６ｋｇ）のＭＦＩを有する。
【００６４】
無機紫外線遮断剤化合物
ＴｉＯ２−１は、コア−シェル型の粒子から作製された紫外線遮断剤であり、Ａｌ２Ｏ３−ＳｉＯ２酸化物の混合物のシェルでコーティングされたＴｉＯ２のコアを有し、これらの粒子がステアリン酸で表面処理され、ザハトレーベン化学（Ｓａｃｈｔｌｅｂｅｎ  Ｃｈｅｍｉｅ  ＧｍｂＨ）社からＨＯＭＢＩＴＥＣ(商標登録）ＲＭ１３０Ｆの商品名で市販され、１５ｎｍの平均粒子径を有し、パウダーの形態で入手できる。
【００６５】
ＺｎＯ−１は、Ａｌ２Ｏ３−ＳｉＯ２酸化物の混合物でコーティングされたＺｎＯの粒子で作製された紫外線遮断剤であり、クローダ（ＣＲＯＤＡ）社からＳＯＬＡＳＯＲＢ(商標登録）ＵＶ２００Ｆの商品名で市販され、液体分散体の形態で入手できる。
【００６６】
本発明の組成物の一般的な製造手順
パウダー形態のポリマーと紫外線遮断剤粒子とを、言及した成分の間で要求された重量比を有する均一なパウダー混合物を得るために、三段階パドルミキサーを備えた急速ミキサー中で予備混合した。
次にパウダー混合物を、６個の温度ゾーン及び４ｍｍ２ホールダイを備えた二軸スクリュー３０−３４押出機（レイストリッツ（ＬＥＩＳＴＲＩＴＺ）社によって処理した。処理設定値を、ＥＣＴＦＥ−ｃ（表１）及びＥＣＴＦＥ−１（表２）に対してそれぞれ、以下のように設定した。
【００６７】
ＥＣＴＦＥ−ｃ
【００６８】
【表１】
2013543027.tif 000002
【００６９】
約６ｋｇ／時間の押出量及び２６５℃の溶融押出物温度を得るように、４９％トルクを有しスクリュー速度を３００ｒｐｍに設定した。
【００７０】
ＥＣＴＦＥ−１
【００７１】
【表２】
2013543027.tif 000003
【００７２】
約６．６ｋｇ／時間の押出量及び２１９℃の溶融押出物温度を得るように、５９％トルクを有しスクリュー速度を３００ｒｐｍに設定した。
【００７３】
押し出しされたストランドを水浴中で冷却し、乾燥し、較正し、ペレタイザー中で切断した。
薄層フィルムを製造するために、ペレットを、混合要素を無くした通常の３ゾーンスクリュー（Ｌ／Ｄ＝２４）を備えた４５ｍｍ単軸スクリュー押出機中で処理した。使用したダイは５５０μｍのダイギャップを有する４５０ｍｍ幅のフラットダイであった。ダイから出た後、溶融テープを後続の３つの冷却ロール上にキャスティングし、キャスティング速度は約５０μｍのフィルム厚さを得るように適合させた。条件を表３にまとめる。
【００７４】
【表３】
2013543027.tif 000004
【００７５】
組成物の成分の間の重量比の詳細を表４に詳細説明した。
【００７６】
【表４】
2013543027.tif 000005
【００７７】
フィルム特性評価
上で詳述のとおり得られたフィルムを光学試験に付した。全視感透過率及びヘイズをＡＳＴＭ  Ｄ１００３に準じて、手順Ａで、ガードナー・ヘイズガード・プラス（Ｇａｒｄｎｅｒ  Ｈａｚｅ−Ｇａｒｄ  Ｐｌｕｓ）装置を用いて測定した。表面粗さ又は欠陥に関連している可能性のある擬似的寄与を評価するために、試験体を空気中及び水中（すなわち、フィルム試料を水が充満した石英セル中に浸漬させて）の両方で分析した。１９０ｎｍ〜１１００ｎｍの波長（ｎｍ単位）の関数として紫外−可視部透過率（％単位）のグラフを、パーキネルマー・ラムダ６分光計で測定し、実施例１Ｃ（＝図１）、２Ｃ（＝図２）、３Ｃ（＝図３）、４（＝図４）及び５（＝図５）からのフィルムについて、図１〜５に報告し、実施例２Ｃ、４の両方及び５（即ち紫外線遮断剤の添加によって）に関して、紫外線に対して実質的に不透過であることを示す。とは言え、可視領域での透明性は実施例４及び５からのフィルムだけで維持される。表４にまとめられた結果は異なった試験体についての３つの測定の平均である。４０〜６０μｍの厚さを有するフィルムに対して得られた光学特性を表４にまとめる。
【００７８】
【表５】
2013543027.tif 000006
【図１】
2013543027.tif 000007
【図２】
2013543027.tif 000008
【図３】
2013543027.tif 000009
【図４】
2013543027.tif 000010
【図５】
2013543027.tif 000011
【国際調査報告】
2013543027.tif 000012
2013543027.tif 000013